(57)【特許請求の範囲】
【請求項１】
共重合ポリエステル樹脂（Ａ）とカルボジイミド化合物（Ｂ）を含有するポリエステル樹脂組成物であって、
共重合ポリエステル樹脂（Ａ）とカルボジイミド化合物（Ｂ）の質量比（Ａ／Ｂ）が１０／９０〜８５／１５であり、
共重合ポリエステル樹脂（Ａ）が、共重合成分として有機スルホン酸塩化合物を０．０５〜１０モル％含有することを特徴とするポリエステル樹脂組成物。
【請求項２】
共重合ポリエステル樹脂（Ａ）が、融点２１０℃以下の結晶性ポリエステル樹脂および／またはガラス転移温度が５０℃以上の非晶性ポリエステル樹脂であることを特徴とする請求項１記載のポリエステル樹脂組成物。
【請求項３】
請求項１または２記載のポリエステル樹脂組成物を含有することを特徴とする樹脂ペレット。
【請求項４】
請求項３記載の樹脂ペレットを製造するための方法であって、共重合ポリエステル樹脂（Ａ）とカルボジイミド化合物（Ｂ）を２２０℃以下の温度で溶融混練することを特徴とする樹脂ペレットの製造方法。
【請求項５】
請求項１または２記載のポリエステル樹脂組成物と、それ以外の熱可塑性樹脂とを含有することを特徴とする成形体。
【発明の詳細な説明】
【技術分野】
【０００１】
本発明は、共重合ポリエステル樹脂とカルボジイミド化合物を含有するポリエステル樹脂組成物に関する。
【背景技術】
【０００２】
ポリエチレンテレフタレートフィルム（ＰＥＴフィルム）やポリエチレンテレフタレートボトル（ＰＥＴボトル）などのポリエステル樹脂から成形された成形体は、透明性、耐熱性に優れることから、各種包装、工業用途で使用されている。そして、ポリエステル樹脂の加水分解を抑制するために、従来から、カルボジイミド化合物が、ポリエステル樹脂の添加剤として広く使用されてきた。【０００３】
添加剤として使用されるカルボジイミド化合物は、ハンドリング性を高めるために、ペレット状に押し固められたものが用いられてきた。しかし、カルボジイミド化合物は、ポリエステル樹脂に対する分散性や親和性が劣り、結果的に相溶しないため、カルボジイミド化合物を添加して得られたポリエステル樹脂成形体は、透明性が損ねられることがあり、また耐加水分解性を十分に高めることができなかった。また、ＰＥＴフィルムの製造においては、延伸時にフィルムが破断したり、製造されたＰＥＴボトルにおいては、カルボジイミド化合物がゲルや粒状の未溶融物等の原因となることがあった。【０００４】
カルボジイミド化合物の相溶性を向上させるために、カルボジイミド化合物を熱可塑性樹脂に高濃度に含有させたマスターバッチを調製しておき、これをポリエステル樹脂の溶融成形時に添加する方法がある（例えば、特許文献１）。
ＰＥＴフィルム等の製造においても、加水分解に対する耐久性を高めるために、カルボジイミド化合物を含有するマスターバッチペレットを用いることがあった。
【先行技術文献】
【特許文献】
【０００５】
【特許文献１】特開２０１３−４９７９０号公報
【発明の概要】
【発明が解決しようとする課題】
【０００６】
ＰＥＴフィルム等の製造において、カルボジイミド化合物の相溶性をさらに向上させるために、マスターバッチを構成する熱可塑性樹脂としてポリエチレンテレフタレートを使用することが検討されている。しかしながら、ポリエチレンテレフタレートは、融点が約２５０℃であるため、これを用いてマスターバッチを調製する時には、２６０℃以上の温度で溶融加工する必要があり、この溶融加工時に、加水分解することがあった。その結果、カルボジイミド化合物の一部は、加水分解後のポリエチレンテレフタレートの末端に反応して、消費されることがあった。したがって、ポリエチレンテレフタレートを熱可塑性樹脂とするマスターバッチを添加して成形しても、反応可能なカルボジイミド化合物の含有量が減少して、反応性が低下しているため、得られる成形体は、耐加水分解性が十分に向上しないことがあった。【０００７】
本発明は、成形体への分散性や親和性を高めた上で、カルボジイミド化合物の反応性が低下していないポリエステル樹脂組成物を提供することを目的とする。
【課題を解決するための手段】
【０００８】
本発明者は、前記課題を解決するために鋭意研究を重ねた結果、本発明に到達した。
すなわち本発明の要旨は、下記の通りである。
（１）共重合ポリエステル樹脂（Ａ）とカルボジイミド化合物（Ｂ）を含有するポリエステル樹脂組成物であって、
共重合ポリエステル樹脂（Ａ）とカルボジイミド化合物（Ｂ）の質量比（Ａ／Ｂ）が１０／９０〜８５／１５であり、
共重合ポリエステル樹脂（Ａ）が、共重合成分として有機スルホン酸塩化合物を０．０５〜１０モル％含有することを特徴とするポリエステル樹脂組成物。
（２）共重合ポリエステル樹脂（Ａ）が、融点２１０℃以下の結晶性ポリエステル樹脂および／またはガラス転移温度が５０℃以上の非晶性ポリエステル樹脂であることを特徴とする（１）記載のポリエステル樹脂組成物。
（３）上記（１）または（２）記載のポリエステル樹脂組成物を含有することを特徴とする樹脂ペレット。
（４）上記（３）記載の樹脂ペレットを製造するための方法であって、共重合ポリエステル樹脂（Ａ）とカルボジイミド化合物（Ｂ）を２２０℃以下の温度で溶融混練することを特徴とする樹脂ペレットの製造方法。
（５）上記（１）または（２）記載のポリエステル樹脂組成物と、それ以外の熱可塑性樹脂とを含有することを特徴とする成形体。
【発明の効果】
【０００９】
本発明によれば、カルボジイミド化合物を、反応性を低下させることなく、共重合ポリエステル樹脂に含有させたポリエステル樹脂組成物を得ることができる。本発明のポリエステル樹脂組成物から得られる樹脂ペレットは、共重合ポリエステル樹脂へのカルボジイミド化合物の分散性や親和性が向上しており、カルボジイミド化合物のマスターバッチとして、ポリエステル樹脂などの熱可塑性樹脂に添加して使用することができ、耐加水分解性が十分に高められた成形体を成形することができる。
【発明を実施するための形態】
【００１０】
以下、本発明を詳細に説明する。
本発明のポリエステル樹脂組成物は、共重合ポリエステル樹脂（Ａ）とカルボジイミド化合物（Ｂ）を含有するものであり、この樹脂組成物を含有する樹脂ペレットは、ポリエステル樹脂などの熱可塑性樹脂（以下、マトリックス樹脂ということがある）を成形する際に、カルボジイミド化合物のマスターバッチとして添加して、成形体の耐加水分解性を向上させることができる。
【００１１】
＜共重合ポリエステル樹脂（Ａ）＞
本発明のポリエステル樹脂組成物を構成する共重合ポリエステル樹脂（Ａ）は、主として、ジカルボン酸成分、グリコール成分から構成されるものであり、それらの変性体を含むものである。
【００１２】
共重合ポリエステル樹脂（Ａ）を構成するジカルボン酸成分としては、特に限定はされず、例えば、テレフタル酸、イソフタル酸、フタル酸、無水フタル酸、２，６−ナフタレンジカルボン酸、３−ｔｅｒｔ−ブチルイソフタル酸、ジフェン酸等の芳香族ジカルボン酸；シュウ酸、コハク酸、無水コハク酸、アジピン酸、アゼライン酸、セバシン酸、ドデカン二酸、アイコサン二酸、水添ダイマー酸等の飽和脂肪族ジカルボン酸；フマル酸、マレイン酸、無水マレイン酸、イタコン酸、無水イタコン酸、シトラコン酸、無水シトラコン酸、ダイマー酸等の不飽和脂肪族ジカルボン酸；１，４−シクロヘキサンジカルボン酸、１，３−シクロヘキサンジカルボン酸、１，２−シクロヘキサンジカルボン酸、２，５−ノルボルネンジカルボン酸およびその無水物、テトラヒドロフタル酸およびその無水物等の脂環式ジカルボン酸が挙げられる。
【００１３】
前記したジカルボン酸の中でも、ジカルボン酸成分としてテレフタル酸を用いることが好ましく、ジカルボン酸成分中のテレフタル酸の含有量は、３０〜９９．９モル％であることが好ましく、４５〜９９．９モル％であることがより好ましく、６０〜９９．９モル％であることがさらに好ましい。
【００１４】
共重合ポリエステル樹脂（Ａ）を構成するグリコール成分としては、特に限定はされず、例えば、エチレングリコール、１，２−プロパンジオール、１，３−プロパンジオール、１，４−ブタンジオール、２−メチル−１，３−プロパンジオール、１，５−ペンタンジオール、ネオペンチルグリコール、１，６−ヘキサンジオール、３−メチル−１，５−ペンタンジオール、１，９−ノナンジオール、２−エチル−２−ブチルプロパンジオール等の脂肪族グリコール；１，４−シクロヘキサンジメタノール、１，３−シクロブタンジメタノール等の脂環族グリコール；ジエチレングリコール、トリエチレングリコール、ジプロピレングリコール、ポリテトラメチレングリコール、ポリエチレングリコール、ポリプロピレングリコール等のエーテル結合含有グリコール；２，２−ビス［４−（ヒドロキシエトキシ）フェニル］プロパンのようなビスフェノール類（ビスフェノールＡ）のアルキレンオキシド付加体やビス［４−（ヒドロキシエトキシ）フェニル］スルホンのようなビスフェノール類（ビスフェノールＳ）のアルキレンオキシド付加体等も使用することができる。
【００１５】
本発明において、共重合ポリエステル樹脂（Ａ）は、上記ジカルボン酸成分が２種以上のジカルボン酸で構成されるか、またはグリコール成分が２種以上のグリコールで構成される必要があり、ジカルボン酸成分とグリコール成分が、それぞれ２種以上で構成されてもよい。
【００１６】
本発明において、共重合ポリエステル樹脂（Ａ）は、有機スルホン酸塩化合物を共重合成分として含有することが好ましい。有機スルホン酸塩化合物を共重合成分として含有する共重合ポリエステル樹脂を含有するポリエステル樹脂組成物を使用することによって、成形体の粘度上昇を抑制することができる。
有機スルホン酸塩化合物としては、スルホン酸塩を有するジカルボン酸、スルホン酸塩を有するグリコ−ルが挙げられる。
有機スルホン酸塩化合物の共重合量は、共重合ポリエステル樹脂（Ａ）の０．０５〜１０モル％であることが好ましく、０．１５〜７．５モル％であることがより好ましく、０．２５〜５モル％であることがさらに好ましい。有機スルホン酸塩化合物の含有量が０．０５モル％未満では、成形体の粘度上昇抑制効果が十分でなく、一方、有機スルホン酸塩化合物の含有量が１０モル％を超えると、得られる成形体の耐加水分解性が低下することがある。
【００１７】
有機スルホン酸塩化合物を共重合ポリエステル樹脂（Ａ）に共重合するため使用する原料としては、例えば、５−ナトリウムスルホイソフタル酸、５−ナトリウムスルホテレフタル酸、５−カリウムスルホイソフタル酸、５−カリウムスルホテレフタル酸、５−リチウムスルホイソフタル酸、５−リチウムスルホテレフタル酸などが挙げられる。また、上記ジカルボン酸にエチレングリコールなどを付加させた３，５−ジ（カルボ−β−ヒドロキシエトキシ）ベンゼンスルホン酸ナトリウム、２，５−ジ（カルボ−β−ヒドロキシエトキシ）ベンゼンスルホン酸ナトリウム、３，５−ジ（カルボ−β−ヒドロキシエトキシ）ベンゼンスルホン酸カリウム、３，５−ジ（カルボ−β−ヒドロキシエトキシ）ベンゼンスルホン酸リチウム等のジグリコールエステルや、上記ジカルボン酸にメタノールなどを付加させた５−ナトリウムスルホイソフタル酸ジメチル、５−ナトリウムスルホテレフタル酸ジメチル、５−カリウムスルホイソフタル酸ジメチル、５−リチウムスルホイソフタル酸ジメチル等のジカルボン酸のエステルが挙げられる。
また、上記以外に、２−スルホ−１，４−ブタンジオ−ル、２，５−ジメチル−３−スルホ−２，５−ヘキサンジオ−ル等のグリコールの金属塩化合物が挙げられる。
中でも、粘度上昇抑制効果と耐加水分解性付与のバランスが良い点で、５−ナトリウムスルホイソフタル酸、５−ナトリウムスルホイソフタル酸ジメチル、５−ナトリウムスルホイソフタル酸ジグリコールエステル等を原料として使用することが好ましく、粘度上昇抑制を効果的に付与できる点で５−ナトリウムスルホイソフタル酸を原料として使用することが特に好ましい。
【００１８】
また、共重合ポリエステル樹脂（Ａ）には、必要に応じて、ヒドロキシカルボン酸を共重合してもよい。ヒドロキシカルボン酸としては、乳酸、グリコール酸、２−ヒドロキシ酪酸、３−ヒドロキシ酪酸、４−ヒドロキシ酪酸、２−ヒドロキシイソ酪酸、２−ヒドロキシ−２−メチル酪酸、２−ヒドロキシ吉草酸、３−ヒドロキシ吉草酸、４−ヒドロキシ吉草酸、５−ヒドロキシ吉草酸、６−ヒドロキシカプロン酸、１０−ヒドロキシステアリン酸、４−（β−ヒドロキシ）エトキシ安息香酸等のヒドロキシカルボン酸類、β−プロピオラクトン、β−ブチロラクトン、γ−ブチロラクトン、δ−バレロラクトン、ε−カプロラクトン等の脂肪族ラクトン等が挙げられる。
ヒドロキシカルボン酸を共重合する場合、共重合量は、全ジカルボン酸成分の２０モル％以下とすることが好ましい。
【００１９】
また、共重合ポリエステル樹脂（Ａ）には、少量であれば、３官能以上のカルボン酸、３官能以上のアルコール、モノカルボン酸、モノアルコールを共重合してもよい。
３官能以上のカルボン酸としては、トリメリット酸、無水トリメリット酸、トリメシン酸、ピロメリット酸、無水ピロメリット酸、ベンゾフェノンテトラカルボン酸、無水ベンゾフェノンテトラカルボン酸、エチレングリコールビス（アンヒドロトリメリテート）、グリセロールトリス（アンヒドロトリメリテート）、１，２，３，４−ブタンテトラカルボン酸等が挙げられる。また、３官能以上のアルコールとしては、トリメチロールエタン、トリメチロールプロパン、グリセリン、ペンタエリスリトール、α−メチルグルコース、マニトール、ソルビトールが挙げられる。
３官能以上のカルボン酸や３官能以上のアルコールを共重合する場合、共重合量は、全ジカルボン酸成分や全グリコール成分に対して、それぞれ５モル％以下であることが好ましく、４モル％以下であることがより好ましく、３モル％以下であることがさらに好ましい。３官能以上のカルボン酸や３官能以上のアルコールの共重合量が５モル％を超えると、得られるマスターバッチを用いて成形体に加工する際に、延伸性等の加工性を損ねることがある。
【００２０】
共重合ポリエステル樹脂（Ａ）に共重合するモノカルボン酸としては、安息香酸、フェニル酢酸、ラウリン酸、パルミチン酸、ステアリン酸、オレイン酸等が挙げられ、モノアルコールとしては、セチルアルコール、デシルアルコール、ラウリルアルコール、ミリスチルアルコール、オクチルアルコール、ステアリルアルコール等が挙げられる。モノカルボン酸、モノアルコールを共重合する場合、共重合量は、全ジカルボン酸成分、全グリコール成分に対して、それぞれ０．２〜２０モル％であることが好ましい。
【００２１】
共重合ポリエステル樹脂（Ａ）は、融点２１０℃以下の結晶性ポリエステル樹脂であるか、またはガラス転移温度が５０℃以上の非晶性ポリエステル樹脂であるか、またはこれらの混合物であることが好ましい。なお、共重合ポリエステル樹脂（Ａ）の非晶性は、昇温速度１０℃／ｍｉｎで示差走査熱量測定装置を用いて測定した、融点に相当する結晶融解熱量が０．２５ｃａｌ／ｇ未満であるものと定義する。
【００２２】
結晶性ポリエステル樹脂は、融点が２１０℃以下であることが好ましく、３０〜２００℃であることがより好ましく、４０〜１９５℃であることがさらに好ましく、５０〜１９０℃であることが最も好ましい。融点が２１０℃を超えると、カルボジイミド化合物との溶融混合時の混練温度が高くなり過ぎ、共重合ポリエステル樹脂（Ａ）の加水分解が起こり、カルボジイミド化合物の一部が反応する懸念が高まる。また、融点が３０℃未満であると、得られたマスターバッチを取扱う際にブロッキング等の懸念があり、作業性が低下することがある。なお、融点が２１０℃を超える結晶性ポリエステル樹脂は、加工条件を工夫することで、期待する効果を発現させることが可能であるため、その使用を妨げるものではない。例えば、融点が２１０℃を超える結晶性ポリエステル樹脂は、混練温度が２１０℃未満であっても、せん断発熱を利用して混練することも可能であり、混練温度が２２０℃を超えるような条件であっても、押出機上流よりカルボジイミド化合物（Ｂ）を投入し、押出機下流側で、この融点が２１０℃を超える結晶性ポリエステル樹脂を供給して、短時間で溶融混合を行うことで、ポリエステル樹脂組成物を調製することが可能である。
【００２３】
非晶性ポリエステル樹脂は、ガラス転移温度が５０℃以上であることが好ましく、５５℃以上であることがより好ましく、６０℃以上であることがさらに好ましく、６５℃以上であることが最も好ましい。ガラス転移温度が５０℃未満であると、得られたマスターバッチを取扱う際にブロッキング等の懸念があり、作業性が低下することがある。ポリエステル樹脂のガラス転移温度は、共重合するモノマーを適宜選択することにより、上記範囲に制御することができる。
【００２４】
本発明においては、共重合ポリエステル樹脂（Ａ）として、非晶性ポリエステル樹脂よりも結晶性ポリエステル樹脂を用いることが、マスターバッチを取扱う際のブロッキング等の問題を低減し、作業性を向上させる上で特に好ましい。
【００２５】
共重合ポリエステル樹脂（Ａ）の数平均分子量は１０００〜２００００であることが好ましく、１５００〜１５０００であることがより好ましく、２０００〜１００００であることがさらに好ましく、２５００〜５０００であることが最も好ましい。共重合ポリエステル樹脂（Ａ）の数平均分子量が１０００未満であると、得られるポリエステル樹脂組成物は、マスターバッチとして用いたときに、相溶性が不足し、成形体の透明性を損ねることがある。一方、共重合ポリエステル樹脂（Ａ）の数平均分子量が２００００を超えると、カルボジイミド化合物と混合して溶融混練する際の溶融粘度が高くなり、作業性が低下するばかりか、せん断発熱により必要以上に混練温度が高くなることで、共重合ポリエステル樹脂（Ａ）の加水分解が起こり、前述のように、カルボジイミド化合物の一部が反応する懸念が高まる。また数平均分子量が高いとポリエステル樹脂組成物におけるエステル基濃度が高まるため、耐加水分解性が低下する傾向がある。
共重合ポリエステル樹脂（Ａ）の数平均分子量を制御する方法としては、重合時のポリエステル溶融物を所定の粘度で重合を終了する方法、分子量の高いポリエステル樹脂を製造したのち解重合剤を添加して分子量を制御する方法、モノアルコールやモノカルボン酸を添加する方法等が挙げられる。中でも、所定の粘度で重合を終了する方法が好ましい。
【００２６】
共重合ポリエステル樹脂（Ａ）の酸価は１０ｍｇＫＯＨ／ｇ以下であることが好ましく、８ｍｇＫＯＨ／ｇ以下であることがより好ましい。共重合ポリエステル樹脂（Ａ）は、酸価が１０ｍｇＫＯＨ／ｇを超えると、耐加水分解性が劣ることがある。
【００２７】
本発明において、共重合ポリエステル樹脂（Ａ）の製造方法としては、直接エステル化法、エステル交換法等の公知の製造方法が挙げられる。直接エステル化法としては、例えば、必要なモノマー原料を反応缶内に注入し、エステル化反応をおこなった後、重縮合反応をおこなう方法が挙げられる。エステル化反応では、窒素雰囲気下、１８０℃以上の温度で４時間以上、加熱溶融して反応させる。重縮合反応では、１３０Ｐａ以下の減圧下で、２２０〜２８０℃の温度で所望の分子量に達するまで重縮合反応を進める。エステル化反応および重縮合反応の際には、触媒を用いてもよい。触媒としては、テトラブチルチタネート等のチタン化合物、酢酸亜鉛、酢酸マグネシウム、アルミニウム化合物等の金属の酢酸塩、三酸化アンチモン、ヒドロキシブチルスズオキサイド、オクチル酸スズ等の有機スズ化合物等が挙げられる。触媒の使用量は、酸成分１モルに対し、０．１×１０−４〜１００×１０−４モルとすることが好ましい。
【００２８】
本発明のポリエステル樹脂組成物を構成する共重合ポリエステル樹脂（Ａ）は、ポリエステル樹脂変性体を含有してもよい。ポリエステル樹脂変性体としては、ポリエステルポリウレタン樹脂、ポリエーテルエステル、アクリル変性ポリエステル樹脂などが挙げられる。得られる成形体の耐加水分解性向上の観点から、有機ジイソシアネート成分により変性されたポリエステルポリウレタン樹脂が好ましい。なお、ポリエステルポリウレタン樹脂を使用すると、カルボジイミド化合物による架橋密度が高まるため、得られる成形体は、上記のように耐加水分解性が向上するが、熱可塑性樹脂としてポリエチレンテレフタレートを使用してフィルムを製膜するときには、ポリエチレンテレフタレートとの相溶性が低下して、延伸性に劣ることがある。
【００２９】
本発明で用いるポリエステルポリウレタン樹脂は、上記成分から構成されるポリエステル樹脂に有機ジイソシアネート成分を付与することにより得られる。
有機ジイソシアネート成分として、公知のイソシアネートを用いることができる。具体的には、１，６−ヘキサメチレンジイソシアネート、２，４−トリレンジイソシアネート、２，６−トリレンジイソシアネート、ｐ−フェニレンジイソシアネート、ジフェニルメタンジイソシアネート、ｍ−フェニレンジイソシアネート、テトラメチレンジイソシアネート、３，３′−ジメトキシ−４，４′−ビフェニレンジイソシアネート、１，５−ナフタレンジイソシアネート、２，６−ナフタレンジイソシアネート、３，３′−ジメチル−４，４′−ジイソシアネート、４，４′−ジイソシアネートジフェニルエーテル、１，５−キシリレンジイソシアネート、１，３−ジイソシアネートメチルシクロヘキサン、１，４−ジイソシアネートメチルシクロヘキサン、４，４′−ジイソシアネートシクロヘキサン、４，４′−ジイソシアネートシクロヘキシルメタン、イソホロンジイソシアネートなどのイソシアネートが挙げられる。中でも反応性、耐候性などの観点から、１，６−ヘキサメチレンジイソシアネートが好適に用いられる。
これらの有機ジイソシアネートは、２種以上を混合して用いてもよい。
【００３０】
ポリエステルポリウレタン樹脂におけるポリエステル樹脂成分含有量は４０質量％以上であることが好ましく、６０質量％以上であることがより好ましく、８０質量％以上であることがさらに好ましい。ポリエステルポリウレタン樹脂中のポリエステル樹脂成分の含有量が少ないと、得られる成形体において耐加水分解性向上効果が十分でないことがある。
【００３１】
ポリエステルポリウレタン樹脂は、公知の方法で製造することができる。例えば、共重合ポリエステル樹脂と有機ジイソシアネートを溶剤中で溶液重合する方法などが挙げられる。溶液重合では、予め得られた共重合ポリエステル樹脂をトルエンなどの汎用溶剤に溶解した後、有機ジイソシアネート成分とウレタン化触媒を仕込み、４０〜８０℃で反応させて、ポリエステルポリウレタン樹脂を得ることができる。また、ウレタン化の反応性を高めるために、共重合ポリエステル樹脂に対して、ジメチロールプロピオン酸、ジメチロールブタン酸、ビス−（２−ヒドロキシエチル）プロピオン酸、ビス−（２−ヒドロキシエチル）ブタン酸等を共重合させることが好ましい。ウレタン化触媒としては、ジブチルチンジラウレート、オクチル酸スズ等の有機スズ化合物、トリエチレンジアミンなどのアミン系のものが挙げられる。
【００３２】
＜カルボジイミド化合物（Ｂ）＞
本発明のポリエステル樹脂組成物を構成するカルボジイミド化合物（Ｂ）は、カルボジイミド基（−Ｎ＝Ｃ＝Ｎ−）を分子内に有する化合物であり、分子内に有するカルボジイミド基の数により、モノカルボジイミド、ポリカルボジイミドに分類される。
【００３３】
分子内に１個のカルボジイミド基を有するモノカルボジイミドとしては、例えば、Ｎ，Ｎ′−ジ−２，６−ジイソプロピルフェニルカルボジイミド、Ｎ，Ｎ′−ジフェニルカルボジイミド、Ｎ，Ｎ′−ジ−２，６−ジメチルフェニルカルボジイミド、Ｎ，Ｎ′−ジ−２，６−ジ−ｔｅｒｔ−ブチルフェニルカルボジイミド、Ｎ−トリル−Ｎ′−フェニルカルボジイミド、Ｎ，Ｎ′−ジ−ｐ−ニトロフェニルカルボジイミド、Ｎ，Ｎ′−ジ−ｐ−アミノフェニルカルボジイミド、Ｎ，Ｎ′−ジ−ｐ−ヒドロキシフェニルカルボジイミド、Ｎ−オクタデシル−Ｎ′−フェニルカルボジイミド、Ｎ−ベンジル−Ｎ′−フェニルカルボジイミド、Ｎ，Ｎ′−ジ−ｏ−エチルフェニルカルボジイミド、Ｎ，Ｎ′−ジ−ｐ−エチルフェニルカルボジイミド、Ｎ，Ｎ′−ジ−ｏ−イソプロピルフェニルカルボジイミド、Ｎ，Ｎ′−ジ−ｐ−イソプロピルフェニルカルボジイミド、Ｎ，Ｎ′−ジ−ｏ−イソブチルフェニルカルボジイミド、Ｎ，Ｎ′−ジ−ｐ−イソブチルフェニルカルボジイミド、Ｎ，Ｎ′−ジ−２，６−ジエチルフェニルカルボジイミド、Ｎ，Ｎ′−ジ−２−エチル−６−イソプロピルフェニルカルボジイミド、Ｎ，Ｎ′−ジ−２−イソブチル−６−イソプロピルフェニルカルボジイミド、Ｎ，Ｎ′−ジ−２，４，６−トリメチルフェニルカルボジイミド、Ｎ，Ｎ′−ジ−２，４，６−トリイソプロピルフェニルカルボジイミド、Ｎ，Ｎ′−ジ−２，４，６−トリイソブチルフェニルカルボジイミド、ジ−β−ナフチルカルボジイミド、Ｎ，Ｎ′−ジ−ｏ−トリルカルボジイミド、Ｎ−トリル−Ｎ′−シクロヘキシルカルボジイミド、Ｎ，Ｎ′−ジ−ｐ−トリルカルボジイミド、Ｎ，Ｎ′−ベンジルカルボジイミド、Ｎ−オクタデシル−Ｎ′−トリルカルボジイミド、Ｎ−シクロヘキシル−Ｎ′−トリルカルボジイミド、Ｎ−ベンジル−Ｎ′−トリルカルボジイミド等の芳香族モノカルボジイミド、Ｎ，Ｎ′−ジオクチルデシルカルボジイミド、Ｎ，Ｎ′−ジ−シクロヘキシルカルボジイミド、ジイソプロピルカルボジイミド、ジメチルカルボジイミド、ジイソブチルカルボジイミド、ジオクチルカルボジイミド、ｔ−ブチルイソプロピルカルボジイミド、ジ−ｔ−ブチルカルボジイミド等の脂肪族／または脂環族モノカルボジイミドが挙げられる。
【００３４】
同一分子内に２個以上のカルボジイミド基を有するポリカルボジイミドとしては、例えば、ポリ（ｐ−フェニレンカルボジイミド）、ポリ（ｍ−フェニレンカルボジイミド）、ポリ（４，４′−ジフェニルメタンカルボジイミド）、ポリ（メチル−ジイソプロピルフェニレンカルボジイミド）、ポリ（トリイソプロピルフェニレンカルボジイミド）、ポリ（トリイルカルボジイミド）、ポリ（ジイソプロピルフェニレンカルボジイミド）、ｐ−フェニレン−ビス−ジ−ｏ−トリルカルボジイミド、ｐ−フェニレン−ビス−ジシクロヘキシルカルボジイミド、エチレン−ビス−ジフェニルカルボジイミド、ヘキサメチレン−ビス−ジシクロヘキシルカルボジイミド等が挙げられる。
ポリカルボジイミドは、上述のモノカルボジイミドをポリマー化させて製造することができ、また市販品を用いることもできる。ポリカルボジイミドの市販品としては、例えば、ラインヘミー社製スタバックゾールＰ、ラインヘミー社製スタバックゾールＰ−１００、ラインヘミー社製スタバックゾールＰ−４００などの芳香族ポリカルボジイミド、日清紡ケミカル社製ＬＡ−１、日清紡ケミカル社製ＨＭＶ−１５ＣＡなどの脂肪族／または脂環族ポリカルボジイミドを挙げることができる。
【００３５】
ポリカルボジイミドの製造方法として、上記の方法以外に、有機ジイソシアネートを用いて製造する方法が挙げられる。有機ジイソシアネートとしては、例えば芳香族ジイソシアネート、脂肪族ジイソシアネート、脂環式ジイソシアネート等の各種有機ジイソシアネートやこれらの混合物を使用することができる。
【００３６】
有機ジイソシアネートとしては、例えば、１，５−ナフタレンジイソシアネート、４，４′−ジフェニルメタンジイソシアネート、４，４′−ジフェニルジメチルメタンジイソシアネート、１，３−フェニレンジイソシアネート、１，４−フェニレンジイソシアネート、２，４−トリレンジイソシアネート、２，６−トリレンジイソシアネート、ヘキサメチレンジイソシアネート、シクロヘキサン−１，４−ジイソシアネート、キシリレンジイソシアネート、イソホロンジイソシアネート、ジシクロヘキシルメタン−４，４−ジイソシアネート、メチルシクロヘキサンジイソシアネート、テトラメチルキシリレンジイソシアネート、２，６−ジイソプロピルフェニルイソシアネート、１，３，５−トリイソプロピルベンゼン−２，４−ジイソシアネート、メチレンビス（４，１−シクロへキシレン）＝ジイソシアネート等を挙げることができる。これらは１種を単独で用いてもよく、２種以上を組み合わせて用いてもよい。これら有機ジイソシアネートの中でも、ジシクロヘキシルメタン−４，４−ジイソシアネート、メチレンビス（４，１−シクロへキシレン）＝ジイソシアネートが好ましい。
【００３７】
カルボジイミド化合物の末端を封止してその重合度を制御するために、モノイソシアネート等の末端封止剤を使用することができる。モノイソシアネートとしては、例えば、フェニルイソシアネート、トリルイソシアネート、ジメチルフェニルイソシアネート、シクロヘキシルイソシアネート、ブチルイソシアネート、ナフチルイソシアネート等が挙げられる。これらは１種を単独で用いてもよく、２種以上を組み合わせて用いてもよい。
【００３８】
なお、カルボジイミド化合物の末端封止剤として、上記モノイソシアネート以外に、イソシアネートと反応し得る活性水素化合物を使用してもよい。活性水素化合物としては、脂肪族、芳香族、脂環族の化合物の中で、メタノール、エタノール、フェノール、シクロヘキサノール、Ｎ−メチルエタノールアミン、ポリエチレングリコールモノメチルエーテル、ポリプロピレングリコールモノメチルエーテル等のアルコール、ジエチルアミン、ジシクロヘキシルアミン等の２級アミン、ブチルアミン、シクロヘキシルアミン等の１級アミン、コハク酸、安息香酸、ジクロヘキサンカルボン酸等のカルボン酸、エチルメルカプタン、アリルメルカプタン、チオフェノール等のチオール類やエポキシ基を有する化合物等を挙げることができる。これらは１種を単独で用いてもよく、２種以上を組み合わせて用いてもよい。
【００３９】
本発明において、カルボジイミド化合物（Ｂ）は、ポリエステル樹脂との反応性を高めるため、末端にイソシアネート基を含有していることが好ましい。そのため、上記のような末端封止剤を用い、ポリカルボジイミドの末端イソシアネートを封止する場合であっても、末端にイソシアネート基を適度に残存させることが好ましい。具体的には、カルボジイミド化合物における末端イソシアネートの含有量は、０質量％より多く１５質量％未満であることが好ましく、０．１〜１２質量％であることがより好ましく、０．５〜１０質量％であることがさらに好ましい。
末端のイソシアネート基の含有量が０質量％であるカルボジイミド化合物においては、共重合ポリエステル樹脂（Ａ）の末端ヒドロキシル基とイソシアネート基の反応が起こらない。したがって、マスターバッチにこのカルボジイミド化合物を用いた場合、マトリックス樹脂との相溶性、分散性が低下するため、得られる成形体は、不均一で、強度が低下することがある。
一方、末端のイソシアネート基が１５質量％以上であるカルボジイミド化合物においては、共重合ポリエステル樹脂（Ａ）の末端ヒドロキシル基とイソシアネート基が過剰に反応し、架橋密度が高くなることで、マスターバッチにこのカルボジイミド化合物を用いた場合、マトリックス樹脂への分散性が低下したり、フィルム成形時に延伸性などが低下することがある。
【００４０】
本発明において、ポリカルボジイミド化合物の分子量は、１０００〜１００００であることが好ましく、１０００〜９０００であることが好ましく、１０００〜８０００であることがさらに好ましい。分子量が１０００以下のポリカルボジイミド化合物は、カルボジイミド基濃度が低いので、ポリエステル樹脂組成物に多量添加しなければならず、マトリックス樹脂との相溶性が低下したり、得られる成形体は強度が低下することがある。一方、ポリカルボジイミド化合物は、分子量が１００００を超えると、マトリックス樹脂との相溶性、分散性が低下するため、得られる成形体が不均一となり、強度が低下することがある。
【００４１】
ポリカルボジイミド化合物において、分子中のカルボジイミド基数は、２〜１００であることが好ましく、２〜８０であることがより好ましく、２〜６０であることがさらに好ましい。カルボジイミド基数が２未満のモノカルボジイミドでは、ポリエステル樹脂などのエステル結合を持ったマトリックス樹脂などが加水分解する時に生成するカルボキシル基をトラップする効果が低下し、得られる成形体は、耐加水分解性が低下することがある。一方、ポリカルボジイミド化合物は、カルボジイミド基数が１００を超えると、架橋密度が上がり過ぎることがあり、得られるポリエステル樹脂組成物が不均一となったり、ゲル化する場合があり、このポリエステル樹脂組成物をマスターバッチとして用いてＰＥＴフィルム等を製膜すると、延伸性が低下して、フィルムが破断することがある。
ポリカルボジイミド分子中のカルボジイミドの個数であるカルボジイミド基数は、ジイソシアネート化合物から得られたポリカルボジイミドであれば、（重合度−１）に相当する。例えば、２１個のジイソシアネート化合物が鎖状につながって得られたポリカルボジイミドの重合度は２１であり、分子鎖中のカルボジイミド基数は２０である。通常、ポリカルボジイミドは、種々の重合度を有する分子の混合物であり、カルボジイミド基数は、平均値で表される。カルボジイミド基数は、１３Ｃ−ＮＭＲ、ＩＲ、ＧＰＣ、滴定法またはそれらの組合せ等により測定でき、カルボジイミド基数として把握することが可能である。なお、１３Ｃ−ＮＭＲでは１３０から１４２ｐｐｍに、ＩＲでは２１３０〜２１４０ｃｍ−１にピークを観察することが可能である。
【００４２】
＜ポリエステル樹脂組成物＞
本発明のポリエステル樹脂組成物において、共重合ポリエステル樹脂（Ａ）とカルボジイミド化合物（Ｂ）の質量比（Ａ／Ｂ）は、１０／９０〜８５／１５であることが必要であり、２０／８０〜８０／２０であることが好ましく、３０／７０〜７５／２５であることがより好ましい。共重合ポリエステル樹脂（Ａ）の含有量が１０質量％未満であると、得られるポリエステル樹脂組成物を含有するマスターバッチを含有して成形された成形体は、相溶性が不足し、透明性が損ねられたものとなる。一方、共重合ポリエステル樹脂（Ａ）の含有量が８５質量％を超えると、成形体に十分な耐加水分解性を付与することができない。
【００４３】
本発明のポリエステル樹脂組成物は、発明の効果を損なわない範囲で、添加剤を含有してもよい。添加剤としては、架橋剤、酸化防止剤、粘度調整剤、増量剤、染料、顔料、ＵＶ吸収剤、空隙形成剤、潤滑剤、ラジカル捕捉剤、熱安定剤、難燃剤、阻害剤、ブロッキング防止剤、表面活性剤、スリップ助剤、光沢向上剤、分解促進剤、粘度調整剤、分散安定剤等が挙げられる。
【００４４】
本発明のポリエステル樹脂組成物は、共重合ポリエステル樹脂（Ａ）とカルボジイミド化合物（Ｂ）を混合して製造することができる。その方法は特に限定されるものではなく、例えば、二軸混練押出機等を用いて溶融混練をする方法が最も簡便で効率がよい。
【００４５】
＜樹脂ペレット＞
本発明の樹脂ペレットは、前記二軸混練押出機等を用い溶融混練した後に、ダイの口金よりストランド状に引き取り、冷却した後、ペレタイズすることで製造することができる。
溶融混練を行う場合の混練温度は２２０℃以下であることが好ましい。混練温度を２２０℃以下に設定しても、溶融混練時のせん断発熱によって、樹脂温度が２２０℃を超える場合があるので、樹脂温度が２２０℃を超えないように、樹脂温度をモニターしながら、スクリュー回転数や吐出量を制御して、溶融混練を行うことが好ましい。また、用いる共重合ポリエステル樹脂（Ａ）として、融点またはガラス転移温度が低めのものを用いることによって、溶融混練時のせん断発熱を低減することが可能となる。
得られた樹脂ペレットは、マスターバッチとして使用することができる。マスターバッチは必要に応じて乾燥などの熱処理を行ってもよい。
【００４６】
＜熱可塑性樹脂＞
上記樹脂ペレットは、ポリエステル樹脂等の各種熱可塑性樹脂（マトリックス樹脂）に混合した後、溶融成形することで成形体とすることができる。なお、本発明の樹脂ペレットは、共重合ポリエステル樹脂（Ａ）を用いているため、ポリエチレンテレフタレート等ポリエステル系のマトリックス樹脂に対し、特に好適に用いることができるが、特にポリエステル系のマトリックス樹脂に限定されるものではなく、相溶性等、問題の起きない範囲で広範に用いることができる。
マトリックス樹脂の酸価は１０ｍｇＫＯＨ／ｇ以下であることが好ましく、８ｍｇＫＯＨ／ｇ以下であることがより好ましく、６ｍｇＫＯＨ／ｇ以下であることがさらに好ましい。マトリックス樹脂は、酸価が１０ｍｇＫＯＨ／ｇを超えると、混合するマスターバッチ中のカルボジイミド基が反応することで、耐加水分解性に寄与する有効カルボジイミド基濃度が低下し、期待する耐加水分解性が得られない場合がある。
【００４７】
＜成形体＞
本発明の成形体は、マトリックス樹脂として用いる熱可塑性樹脂に、樹脂ペレットを含有させて溶融成形したものであり、樹脂ペレットに含有するカルボジイミド化合物により、優れた耐加水分解性を有するものとなる。
このような効果は、特にマトリックス樹脂がポリエステル系樹脂である場合に有効的に発現する。耐加水分解性をさらに向上させるため、樹脂ペレットの添加量は、マトリックス樹脂のポリエステル樹脂のエステル基濃度（ａ当量／トン）と、マスターバッチを構成する共重合ポリエステル樹脂（Ａ）のエステル基濃度（ｂ当量／トン）の合計に対する、カルボジイミド化合物（Ｂ）のカルボジイミド基濃度（ｃ当量／トン）との比（ｃ／（ａ＋ｂ））は、０．１〜１．５であることが好ましく、０．２〜１．３であることがより好ましく、０．３〜１．１であることがさらに好ましく、０．５〜１．０であることが最も好ましい。比（ｃ／（ａ＋ｂ））が０．１未満であると、期待する耐加水分解性が得られず、１．５を超えると、成形体におけるカルボジイミド基が過剰反応し、熱安定性の低下を引き起こしたり、ゲル化する場合があり、フィルムの製膜を行う場合に、延伸性が低下したり、破断することがある。
【実施例】
【００４８】
以下、本発明を実施例によりさらに具体的に説明する。本発明はこれらの実施例により限定されるものではない。【００４９】
実施例および比較例で使用する共重合ポリエステル樹脂（Ａ）の評価に用いた測定法は次の通りである。【００５０】
１．評価方法
（１）共重合ポリエステル樹脂（Ａ）の数平均分子量
送液ユニット（島津製作所社製「ＬＣ−１０ＡＤｖｐ型」）および紫外−可視分光光度計（島津製作所社製「ＳＰＤ−６ＡＶ型」）を用い、ＧＰＣ分析により求めた。なお、分析条件は検出波長が２５４ｎｍであり、溶媒としてテトラヒドロフランを用い、ポリスチレン換算により求めた。【００５１】
（２）共重合ポリエステル樹脂（Ａ）の組成
ＮＭＲ測定装置（日本電子社製「ＪＮＭ−ＬＡ４００型」）を用い、1Ｈ−ＮＭＲ測定を行って、それぞれの共重合成分の組成を求めた。なお、測定溶媒としては、重水素化トリフルオロ酢酸を用いた。【００５２】
（３）共重合ポリエステル樹脂（Ａ）のガラス転移温度（Ｔｇ)、融点（Ｔｍ）
ＪＩＳ−Ｋ  ７１２１に従って、入力補償型示差走査熱量測定装置（パーキンエルマー社製「ダイヤモンドＤＳＣ」）を用い、２０℃から３００℃まで１０℃／分で昇温させたチャートから、ガラス転移温度（Ｔｇ）、融点（Ｔｍ）を読み取った。【００５３】
（４）樹脂ペレットとポリエステル樹脂（マトリックス樹脂）の相溶性
実施例、比較例で得られたフィルムの外観を目視観察した。下記評価基準にて判断をした。
〇：透明性に優れる。
△：透明ではあるが、混合したマスターバッチの分散が不均一であり、揺らぎ感を有する。
×：不透明または濁りが生じている。【００５４】
（５）延伸性
実施例、比較例において、フィルムを製造する際の操業性で延伸性を評価した。
〇：操業での問題が無い。
△：延伸はできるが、膜厚等が不均一。
×：破断等を伴い延伸ができない。【００５５】
（６）耐加水分解性
得られたフィルムを、８５℃×８５％ＲＨ条件下、２０００時間処理をした。処理前後のフィルムについて、引張破断強度を測定し、下記式より引張強度保持率を算出し、下記基準により耐加水分解性を判断した。評価結果は、◎または○であることが好ましく、特に◎であることが好ましい。
なお、フィルムを巾１０ｍｍ、長さ１５０ｍｍの短冊状に切り出したもの測定試料として使用し、引張破断強度は、２３℃×５０％ＲＨ、引張速度１０ｍｍ／分の条件で測定した。
引張強度保持率（％）＝（処理後のフィルムの引張破断強度）／（処理前のフィルムの引張破断強度）×１００
◎：引張強度保持率が９５％以上である。
〇：引張強度保持率が９０％以上９５％未満である。
△：引張強度保持率が７０％以上９０％未満である。
×：引張強度保持率が７０％未満である。【００５６】
（７）粘度変化
得られたフィルムを、フェノールと四塩化エタンとの等質量混合物を溶媒として溶解し、試料濃度０．５質量％、温度２０℃の条件下、極限粘度ηを測定した。
フィルム製造時にマトリックス樹脂として用いたポリエステル樹脂の極限粘度が０．６０であるので、これと比較して、下記式より粘度変化率を算出し、下記基準により、粘度変化率を評価した。評価結果は、◎または○であることが好ましく、特に◎であることが好ましい。
粘度変化率（％）＝η／０．６０×１００
◎：１２０％未満
○：１２０％以上、１３０％未満
△：１３０％以上、１４０％未満
×：１４０％以上【００５７】
２．原料
（１）カルボジイミド化合物（Ｂ）
Ｂ１：芳香族型ポリカルボジイミド（ラインケミー社製「スタバックゾールＰ」、ポリ（１，３，５−トリイソプロピルベンゼン）カルボジイミド、数平均分子量約７００）
Ｂ２：脂環族型ポリカルボジイミド（日清紡ケミカル社製「ＬＡ−１」、平均重合度１５、末端イソシアネート基あり）
Ｂ３：芳香族型モノポリカルボジイミド（ラインケミー社製「スタバックゾールＩ」、Ｎ，Ｎ′−ジ−２，６−ジイソプロピルフェニルカルボジイミド）
Ｂ４：脂環族型ポリカルボジイミド（日清紡社製「ＨＭＶ−１５ＣＡ」、平均重合度１５、末端イソシアネート基なし）【００５８】
（２）カルボジイミド化合物以外の化合物（エポキシ化合物）
Ｘ：ＥＧＭＡ（エチレン−グリシジルメタクリレート共重合体）−ｇ（グラフト）−ＡＳ（アクリロニトリルスチレン）共重合体（日油社製「モディパーＡ４４００」、ＥＧＭＡ／ＡＳ＝７０／３０（質量比）、Ｅ／ＧＭＡ＝８５／１５（質量比））【００５９】
（３）共重合ポリエステル樹脂（Ａ）の調製
調製例１
テレフタル酸７０モル％、セバシン酸３０モル％、エチレングリコール１３５モル％および重合触媒としてテトラブチルチタネート０．１ｇを反応器に仕込み、系内を窒素に置換した。そして、これらの原料を１０００ｒｐｍで撹拌しながら、反応器を２４５℃で加熱し、溶融させた。反応器内温度が２４５℃に到達してから、３時間エステル化反応を進行させた。０．５時間経過後、系内の温度を２４０℃にし、系内を減圧した。系内が高真空（圧力：０．１〜１０−５Ｐａ）に到達してから、さらに０．５時間重合反応を行って、共重合ポリエステル樹脂（Ａ１）を得た。【００６０】
調製例２〜１２
使用するモノマーの種類とその組成および重合反応時間を表１のように変更した以外は、調製例１と同様にし、共重合ポリエステル樹脂（Ａ２）〜（Ａ１２）を得た。【００６１】
調製例１３（ポリエステルポリウレタン樹脂の調製）
調製例１で得られた共重合ポリエステル樹脂（Ａ１）に有機ジイソシアネート成分を付与することによりポリエステルポリウレタン樹脂（Ａ１３）を得た。
具体的には、共重合ポリエステル樹脂（Ａ１）に対して、同量のトルエンを仕込み、１００℃にて樹脂を溶解した。その後１３０℃まで温度を上昇させ、共重合ポリエステル樹脂（Ａ１）とトルエンの合計量のうち３０質量％を蒸留し、反応系の脱水を行った。その後、系内を６０℃まで冷却し、メチルエチルケトンを共重合ポリエステル樹脂（Ａ１）に対して４０質量％、ジメチロールブタン酸９質量％を仕込み、６０℃にて３０分撹拌した。その後、１，６−ヘキサメチレンジイソシアネート６質量％を仕込み、６０℃にて３０分撹拌を行い、続いて触媒としてジブチルチンジラウレートを加え、８０℃に昇温し反応させた後、メチルエチルケトンで固形分濃度が３０％になるように調整し、ポリエステルポリウレタン樹脂（Ａ１３）を得た。【００６２】
調製例１〜１３で得られた共重合ポリエステル樹脂について、モノマーの仕込み組成、重合反応時間、特性を表１、２に示す。【００６３】
【表１】
0005916963.tif 000002
【００６４】
【表２】
0005916963.tif 000003
【００６５】
調製例１４
テレフタル酸９８モル％、５−ナトリウムスルホイソフタル酸２モル％、エチレングリコール７５モル％、ブタンジオール６０モル％および重合触媒としてテトラブチルチタネート０．１ｇ、酢酸リチウム０．１ｇを反応器に仕込み、系内を窒素に置換した。そして、これらの原料を１０００ｒｐｍで撹拌しながら、反応器を２４５℃で加熱し、溶融させた。反応器内温度が２４５℃に到達してから、３時間エステル化反応を進行させた。０．５時間経過後、系内の温度を２４０℃にし、系内を減圧した。系内が高真空（圧力：０．１〜１０−５Ｐａ）に到達してから、さらに０．５時間重合反応を行って、共重合ポリエステル樹脂（Ａ１４）を得た。【００６６】
調製例１５〜３１
使用するモノマーの種類とその組成および重合反応時間を表３のように変更した以外は、調製例１４と同様にし、共重合ポリエステル樹脂（Ａ１５）〜（Ａ３１）を得た。【００６７】
調製例３２（ポリエステルポリウレタン樹脂の調製）
調製例１３において、ポリエステル樹脂（Ａ１）に代えて、ポリエステル樹脂（Ａ１４）を使用した以外は、調製例１３と同様にして、ポリエステルポリウレタン樹脂（Ａ３２）を得た。【００６８】
調製例１４〜３２で得られた共重合ポリエステル樹脂における、モノマーの仕込み組成、重合反応時間、特性を表３、４に示す。【００６９】
【表３】
0005916963.tif 000004
【００７０】
【表４】
0005916963.tif 000005
【００７１】
なお、表１〜４における略語は、それぞれ以下のものを示す。
ＴＰＡ：テレフタル酸
ＩＰＡ：イソフタル酸
ＳＩＰＡ：５−ナトリウムスルホイソフタル酸
ＳＩＰＭ：５−ナトリウムスルホイソフタル酸ジメチル
ＳＩＰＡＬ：５−リチウムスルホイソフタル酸
ＡＤＡ：アジピン酸
ＳＥＡ：セバシン酸
ＥＧ：エチレングリコール
ＳＩＰＧ：５−ナトリウムスルホイソフタル酸ジグリコールエステル
ＰＧ：プロパンジオール
ＢＤ：１，４−ブタンジオール
ＮＰＧ：ネオペンチルグリコール
ＴＣＤ：トリシクロデカンジメタノール
ＩＳＢ：イソソルビド
ＨＤＩ：１，６−ヘキサメチレンジイソシアネート【００７２】
参考例１
共重合ポリエステル樹脂（Ａ１）３５質量部、カルボジイミド化合物（Ｂ１）６５質量部を均一混合した後、総仕込み量３ｋｇをロスインウェイト式連続定量供給装置（クボタ社製ＣＥ−Ｗ−１型）を用いて、スクリュー径２６ｍｍの二軸押出機（東芝機械社製ＴＥＭ２６ＳＳ型）の主供給口に供給し溶融混練を行った。途中、ベント減圧度−０．０９９ＭＰａ（ゲージ圧）で脱気を行い、ダイスからストランド状に引き取り水槽にて冷却固化し、ペレタイザでカッティングした後、ポリエステル樹脂組成物からなる樹脂ペレットを得た。溶融混練は、押出機のバレル温度設定２００℃、吐出量２０ｋｇ／ｈ、スクリュー回転数３００ｒｐｍの条件で行った。
得られた樹脂ペレットを十分に乾燥してから、マトリックス樹脂としてのポリエチレンテレフタレート樹脂（ユニチカ社製ＰＥＴ樹脂、極限粘度０．６０、酸価２ｍｇＫＯＨ／ｇ）に対し、樹脂ペレットの含有量が１質量％となるように混合した後、温度２８０℃で混練しＴダイより押出した。これを３５℃に温調した冷却ドラム上に静電印加法で密着させて急冷することで厚さ２６０μｍのシートを得た。前記シートを９０℃で縦方向に３倍に延伸し、１２０℃で横方向に４．０倍延伸し、さらに続いて２３０℃で５秒間熱処理を行ない、成形体として、厚さ２５μｍのポリエチレンテレフタレートフィルムを得た。
【００７３】
実施例２３〜２８、３０〜５３、参考例２〜２１、２３、比較例１〜８
使用する共重合ポリエステル樹脂とカルボジイミド化合物の種類、配合比率を表５〜７に示すように変更した以外は、参考例１と同様の操作を行って、ポリエステル樹脂組成物からなる樹脂ペレットを得た。なお、実施例５２、５３においては、それぞれ、２種の共重合ポリエステル樹脂を表に記載された比（質量比）で使用した。
得られた樹脂ペレットを使用して、参考例１と同様にして、厚さ２５μｍのポリエチレンテレフタレートフィルムを得た。
【００７４】
実施例５４、参考例２２
実施例５４、参考例２２は、二軸押出機における溶融混練において、押出機のバレル温度設定を２００℃から、２３０℃に変更した以外は、それぞれ実施例２３、参考例１と同様の操作を行ない、ポリエステル樹脂組成物からなる樹脂ペレットを得た。
得られた樹脂ペレットを使用して、参考例１と同様にして、厚さ２５μｍのポリエチレンテレフタレートフィルムを得た。
【００７５】
得られたポリエチレンテレフタレートフィルムについて、相溶性、延伸性、耐加水分解性の評価を行ない、実施例２３〜２８、３０〜５４、参考例２３、比較例５〜８については、粘度変化の評価も行った。
【００７６】
【表５】
0005916963.tif 000006
【００７７】
【表６】
0005916963.tif 000007
【００７８】
【表７】
0005916963.tif 000008
【００７９】
実施例２３〜２８、３０〜５４で得られたポリエステル樹脂組成物は、マスターバッチとしてのハンドリングに優れ、それを用いて得られた成形体は、相溶性、延伸性、耐加水分解性に優れるものであった。実施例２３〜２８、３０〜５４で得られたポリエステル樹脂組成物は、有機スルホン酸塩化合物を含有する共重合ポリエステル樹脂（Ｂ）を使用したため、得られた成形体は、粘度の増加が抑制されたものであった。
【００８０】
比較例１、５では、マトリックス樹脂に、共重合ポリエステル樹脂とカルボジイミド化合物とを含有するポリエステル樹脂組成物の樹脂ペレットを添加せずに、直接カルボジイミド化合物を添加したため、また、比較例２、６では、ポリエステル樹脂組成物における共重合ポリエステル樹脂の含有量が本発明で規定する量よりも少なかったため、いずれも、相溶性に劣るものとなった。
比較例３、７では、ポリエステル樹脂組成物における共重合ポリエステル樹脂の含有量が本発明で規定する量を超えたため、成形体の耐加水分解性を十分に高めることができなかった。
比較例４、８では、カルボジイミド化合物を含有する樹脂組成物を用いなかったため、成形体の耐加水分解性が低く、延伸性が劣るものとなった。